(57)【要約】【課題】平滑性及び鮮映性に優れた塗膜を形成できる塗料組成物及び複層塗膜形成方法を提供すること。【解決手段】（Ａ）酸成分（ａ１）及びアルコール成分（ａ２）の反応によって得られ、かつ酸成分（ａ１）中の芳香族多塩基酸（ａ１−１）及び脂環族多塩基酸（ａ１−２）の合計含有量が、酸成分（ａ１）の総量を基準として６５〜１００ｍｏｌ％の範囲内であり、かつアルコール成分（ａ２）が、アルコール成分（ａ２）の総量を基準として、トリス（ヒドロキシアルキル）イソシアヌレートを２〜１００ｍｏｌ％含有する水酸基含有ポリエステル樹脂、ならびに（Ｂ）イソシアヌレート構造を有するポリイソシアネート化合物を含有することを特徴とする塗料組成物。【選択図】なし【特許請求の範囲】
【請求項１】
（Ａ）酸成分（ａ１）及びアルコール成分（ａ２）の反応によって得られ、かつ酸成分（ａ１）中の芳香族多塩基酸（ａ１−１）及び脂環族多塩基酸（ａ１−２）の合計含有量が、酸成分（ａ１）の総量を基準として６５〜１００ｍｏｌ％の範囲内であり、かつアルコール成分（ａ２）が、アルコール成分（ａ２）の総量を基準として、トリス（ヒドロキシアルキル）イソシアヌレートを２〜１００ｍｏｌ％含有する水酸基含有ポリエステル樹脂、ならびに（Ｂ）イソシアヌレート構造を有するポリイソシアネート化合物を含有することを特徴とする塗料組成物。
【請求項２】
水酸基含有ポリエステル樹脂（Ａ）において、酸成分（ａ１）中の脂環族多塩基酸（ａ１−２）の含有量が、酸成分（ａ１）の総量を基準として、６５〜１００ｍｏｌ％の範囲内である請求項１に記載の塗料組成物。
【請求項３】
イソシアヌレート構造を有するポリイソシアネート化合物（Ｂ）が、脂肪族ジイソシアネートのイソシアヌレート体である請求項１又は２に記載の塗料組成物。
【請求項４】
水酸基含有ポリエステル樹脂（Ａ）及びポリイソシアネート化合物（Ｂ）の合計固形分１００質量部を基準として、水酸基含有ポリエステル樹脂（Ａ）を１０〜９５質量部、ポリイソシアネート化合物（Ｂ）を５〜９０質量部含有する請求項１〜３のいずれか１項に記載の塗料組成物。
【請求項５】
請求項１〜４のいずれか１項に記載の塗料組成物が塗装された物品。
【請求項６】
（１）被塗物に、請求項１〜４のいずれか１項に記載の塗料組成物を塗装して第１着色塗膜を形成する工程、
（２）未硬化の第１着色塗膜上に、水性塗料である第２着色塗料を塗装して第２着色塗膜を形成する工程、ならびに
（３）未硬化の第１着色塗膜および未硬化の第２着色塗膜を加熱して両塗膜を同時に硬化させる工程、
を含む複層塗膜形成方法。
【請求項７】
（１）被塗物に、請求項１〜４のいずれか１項に記載の塗料組成物を塗装して第１着色塗膜を形成する工程、
（２）未硬化の第１着色塗膜上に、水性塗料である第２着色塗料を塗装して第２着色塗膜を形成する工程、
（３）未硬化の第２着色塗膜上に、クリヤー塗料を塗装してクリヤー塗膜を形成する工程、ならびに
（４）未硬化の第１着色塗膜、未硬化の第２着色塗膜及び未硬化のクリヤー塗膜を加熱して３層の塗膜を同時に硬化させる工程、
を含む複層塗膜形成方法。
【請求項８】
第２着色塗料が光輝性顔料（Ｃ３）を含有する塗料である請求項６又は７に記載の複層塗膜形成方法。
【請求項９】
被塗物が、電着塗料によって下塗り塗膜が形成された車体である請求項６〜８のいずれか１項に記載の複層塗膜形成方法。
【請求項１０】
請求項６〜９のいずれか１項に記載の複層塗膜形成方法により塗装された物品。
【発明の詳細な説明】
【技術分野】
【０００１】
本発明は、塗料組成物およびこれを用いる複層塗膜形成方法に関する。
【背景技術】
【０００２】
自動車車体、特にその外板部には、優れた防食性や外観を付与することを目的として、一般に、防食性に優れる下塗り塗膜、平滑性および耐チッピング性に優れる中塗り塗膜、ならびに外観に優れる上塗り塗膜からなる複層塗膜を形成する。
【０００３】
このうち、上塗り塗膜は、通常、着色塗料、着色ベース塗料、クリヤー塗料等を用いて種々の方式により形成される。例えば、着色塗料を塗装し、次いで焼付け硬化させる１コート１ベーク方式；光輝性顔料、着色顔料等の顔料を含有する着色ベース塗料を塗装し、その未硬化の着色ベース塗膜上にクリヤー塗料を塗装した後、該着色ベース塗膜とクリヤー塗膜を同時に焼付け硬化させる２コート１ベーク方式；着色顔料を含有する着色ベース塗料を塗装し、その未硬化の着色ベース塗膜上に、光干渉性を有する光輝性顔料等を含有する光輝性ベース塗料を塗装し、得られた光輝性ベース塗膜上にクリヤー塗料を塗装した後、該着色ベース塗膜、光輝性ベース塗膜およびクリヤー塗膜を同時に焼付け硬化させる３コート１ベーク方式等が採用されている。通常、上記１コート１ベーク方式は、白色や黒色等のいわゆるソリッド色塗装で多く用いられる。２コート１ベーク方式は、アルミニウム顔料等の光輝性顔料を含有するいわゆるメタリック色塗装で多く用いられる。３コート１ベーク方式は、光干渉性模様を呈するいわゆるパール色塗装で多く用いられる。
【０００４】
上記着色塗料、着色ベース塗料および光輝性ベース塗料としては、従来、有機溶剤型塗料が多く用いられていたが、塗装塗膜焼付け時の有機溶剤の揮散による環境汚染を抑制するため、近年は水性塗料の採用が進んでいる。
【０００５】
また、最近では、工程スペースの縮小化及びエネルギー費低減を目的として、中塗り塗料塗装後の焼付硬化工程を省略し、未硬化の中塗り塗膜上に上塗り塗料を塗装した後、該中塗り塗膜と上塗り塗膜を同時に焼付硬化させる塗装方法が検討されている（例えば、特許文献１）。しかしながら、該塗装方法では中塗り塗膜と上塗り塗膜との間で混層が生じやすく、そのため、形成される塗膜の平滑性及び鮮映性が低下する場合があった。
【０００６】
この対策として、中塗り塗料を塗装後、形成される中塗り塗膜をできるだけ硬化状態に近づけてから、上塗り塗料を塗装することにより、中塗り塗膜と上塗り塗膜との混層を抑制する方法が検討されている。例えば、特許文献２には、被塗物に水性第１着色塗料を塗装し、形成される塗膜のゲル分率を５重量％以上に調整してから、水性第２着色塗料を塗装し、形成される塗膜中の水分を揮散させた後、クリヤ塗料を塗装し、次いで得られる３層塗膜を加熱して同時に硬化せしめた場合に、被塗面の表面粗さを隠蔽すること（下地隠蔽性）に優れた複層塗膜を形成できることが記載されている。しかしながら、該塗装方法においても十分な平滑性及び鮮映性を有する複層塗膜を得られない場合があり、課題とされていた。
【０００７】
また、特許文献３には、中塗り塗料として、数平均分子量（Ｍｎ）が９００〜３，０００、全酸成分中の芳香族ポリカルボン酸成分及び／又は脂環式ポリカルボン酸成分の割合が８０質量％以上のポリエステル樹脂、数平均分子量（Ｍｎ）が２，０００〜１０，０００、炭素数４以上のアルキル側鎖を有するアクリル系モノマー単位を４０〜８０質量％含有し、ガラス転移温度（Ｔｇ）が３０℃以下であるアクリル樹脂、顔料及びセルロース誘導体を含有する主剤（ａ）と、１分子中に２個以上の遊離のイソシアネート基を有するポリイソシアネート化合物である硬化剤（ｂ）からなる２液型中塗り塗料組成物を使用する場合に、平滑性、光沢感及び鮮明性に優れた塗膜を形成できることが記載されている。しかしながら、該塗料組成物は、芳香族ポリカルボン酸成分及び／又は脂環式ポリカルボン酸成分を比較的多量に含むポリエステル樹脂を含有するため、該ポリエステル樹脂と他の樹脂成分との相溶性が低下し、十分な平滑性及び鮮映性を有する塗膜を得られない場合があった。
【０００８】
【特許文献１】特開２００４−２６７８３４号公報
【特許文献２】特開２００１−３２７９１１号公報
【特許文献３】特開２００８−７４９５９号公報
【発明の開示】
【発明が解決しようとする課題】
【０００９】
本発明の目的は、平滑性及び鮮映性に優れた塗膜を形成できる塗料組成物を提供することにある。特に、第１着色塗料を塗装して第１着色塗膜を形成し、未硬化の第１着色塗膜上に、水性塗料である第２着色塗料を塗装して第２着色塗膜を形成し、未硬化の第１着色塗膜及び第２着色塗膜を同時に加熱硬化する複層塗膜形成方法において、第１着色塗料として使用することにより、平滑性及び鮮映性に優れた複層塗膜を形成できる塗料組成物を提供することにある。
【課題を解決するための手段】
【００１０】
本発明者らは、上記課題を達成するために鋭意検討を重ねた結果、特定の組成を有する水酸基含有ポリエステル樹脂及び特定の構造を有するポリイソシアネート化合物を含有する塗料組成物が、上記課題を解決できることを見出し、本発明を完成するに至った。
【００１１】
すなわち、本発明は、下記の塗料組成物、該塗料組成物を用いた複層塗膜の形成方法及び該塗料組成物が塗装された物品に係る。
１．  （Ａ）酸成分（ａ１）及びアルコール成分（ａ２）の反応によって得られ、かつ酸成分（ａ１）中の芳香族多塩基酸（ａ１−１）及び脂環族多塩基酸（ａ１−２）の合計含有量が、酸成分（ａ１）の総量を基準として６５〜１００ｍｏｌ％の範囲内であり、かつアルコール成分（ａ２）が、アルコール成分（ａ２）の総量を基準として、トリス（ヒドロキシアルキル）イソシアヌレートを２〜１００ｍｏｌ％含有する水酸基含有ポリエステル樹脂、ならびに（Ｂ）イソシアヌレート構造を有するポリイソシアネート化合物を含有することを特徴とする塗料組成物。
２．  水酸基含有ポリエステル樹脂（Ａ）において、酸成分（ａ１）中の脂環族多塩基酸（ａ１−２）の含有量が、酸成分（ａ１）の総量を基準として、６５〜１００ｍｏｌ％の範囲内である上記項１に記載の塗料組成物。
３．  イソシアヌレート構造を有するポリイソシアネート化合物（Ｂ）が、脂肪族ジイソシアネートのイソシアヌレート体である上記項１又は２に記載の塗料組成物。
４．  水酸基含有ポリエステル樹脂（Ａ）及びポリイソシアネート化合物（Ｂ）の合計固形分１００質量部を基準として、水酸基含有ポリエステル樹脂（Ａ）を１０〜９５質量部、ポリイソシアネート化合物（Ｂ）を５〜９０質量部含有する上記項１〜３のいずれか１項に記載の塗料組成物。
５．  上記項１〜４のいずれか１項に記載の塗料組成物が塗装された物品。
６．  （１）被塗物に、上記項１〜４のいずれか１項に記載の塗料組成物を塗装して第１着色塗膜を形成する工程、
（２）未硬化の第１着色塗膜上に、水性塗料である第２着色塗料を塗装して第２着色塗膜を形成する工程、ならびに
（３）未硬化の第１着色塗膜および未硬化の第２着色塗膜を加熱して両塗膜を同時に硬化させる工程、
を含む複層塗膜形成方法。
７．  （１）被塗物に、上記項１〜４のいずれか１項に記載の塗料組成物を塗装して第１着色塗膜を形成する工程、
（２）未硬化の第１着色塗膜上に、水性塗料である第２着色塗料を塗装して第２着色塗膜を形成する工程、
（３）未硬化の第２着色塗膜上に、クリヤー塗料を塗装してクリヤー塗膜を形成する工程、ならびに
（４）未硬化の第１着色塗膜、未硬化の第２着色塗膜及び未硬化のクリヤー塗膜を加熱して３層の塗膜を同時に硬化させる工程、
を含む複層塗膜形成方法。
８．  第２着色塗料が光輝性顔料（Ｃ３）を含有する塗料である上記項６又は７に記載の複層塗膜形成方法。
９．  被塗物が、電着塗料によって下塗り塗膜が形成された車体である上記項６〜８のいずれか１項に記載の複層塗膜形成方法。
１０．  上記項６〜９のいずれか１項に記載の複層塗膜形成方法により塗装された物品。
【発明の効果】
【００１２】
本発明の塗料組成物によれば、平滑性及び鮮映性に優れた塗膜を形成することができる。特に、本発明の塗料組成物を塗装して第１着色塗膜を形成し、未硬化の第１着色塗膜上に、水性塗料である第２着色塗料を塗装して第２着色塗膜を形成し、未硬化の第１着色塗膜及び第２着色塗膜を同時に加熱硬化する複層塗膜形成方法により、平滑性及び鮮映性に優れた複層塗膜を形成することができる。
【発明を実施するための最良の形態】
【００１３】
以下、本発明の塗料組成物について、さらに詳細に説明する。
【００１４】
本発明の塗料組成物（以下、「第１着色塗料（Ｘ）」と略記する場合がある）は、
（Ａ）酸成分（ａ１）及びアルコール成分（ａ２）の反応によって得られ、かつ酸成分（ａ１）中の芳香族多塩基酸（ａ１−１）及び脂環族多塩基酸（ａ１−２）の合計含有量が、酸成分（ａ１）の総量を基準として６５〜１００ｍｏｌ％の範囲内であり、かつアルコール成分（ａ２）が、アルコール成分（ａ２）の総量を基準として、トリス（ヒドロキシアルキル）イソシアヌレートを２〜１００ｍｏｌ％含有する水酸基含有ポリエステル樹脂、ならびに（Ｂ）イソシアヌレート構造を有するポリイソシアネート化合物を含有する塗料組成物である。
【００１５】
また、本発明の塗料組成物は、被塗物に、第１着色塗料（Ｘ）を塗装して第１着色塗膜を形成し、得られた未硬化の第１着色塗膜上に、水性塗料である第２着色塗料組成物（Ｙ）（以下、「水性第２着色塗料（Ｙ）」と略記する場合がある）を塗装して第２着色塗膜を形成する複層塗膜形成方法において、第１着色塗料（Ｘ）として好適に使用できる。
【００１６】
水酸基含有ポリエステル樹脂（Ａ）
本発明の塗料組成物において基体樹脂として用いられる水酸基含有ポリエステル樹脂（Ａ）は、１分子中に少なくとも１個の水酸基を有し、以下に記載する酸成分（ａ１）及びアルコール成分（ａ２）の反応によって得られる。
【００１７】
酸成分（ａ１）
本発明において、酸成分（ａ１）は、芳香族多塩基酸（ａ１−１）及び／又は脂環族多塩基酸（ａ１−２）を含有し、酸成分（ａ１）中の芳香族多塩基酸（ａ１−１）及び脂環族多塩基酸（ａ１−２）の合計含有量が、酸成分（ａ１）の総量を基準として、６５〜１００ｍｏｌ％、好ましくは７５〜１００ｍｏｌ％、さらに好ましくは８５〜１００ｍｏｌ％の範囲内である。
【００１８】
上記芳香族多塩基酸（ａ１−１）は、一般に、１分子中に２個以上のカルボキシル基を有する芳香族化合物、該芳香族化合物の酸無水物及び該芳香族化合物のエステル化物であって、例えば、フタル酸、イソフタル酸、テレフタル酸、ナフタレンジカルボン酸、４，４’−ビフェニルジカルボン酸、トリメリット酸、ピロメリット酸等の芳香族多価カルボン酸；該芳香族多価カルボン酸の無水物；該芳香族多価カルボン酸の低級アルキルエステル化物等が挙げられる。上記芳香族多塩基酸（ａ１−１）は単独でもしくは２種以上組み合わせて使用することができる。
【００１９】
上記芳香族多塩基酸（ａ１−１）としては、得られる塗膜の鮮映性の観点から、フタル酸、無水フタル酸、イソフタル酸、トリメリット酸、無水トリメリット酸を用いることが好適である。
【００２０】
酸成分（ａ１）が、上記芳香族多塩基酸（ａ１−１）を含有する場合、該芳香族多塩基酸（ａ１−１）の含有量は、酸成分（ａ１）の総量を基準として、５〜１００ｍｏｌ％、好ましくは１０〜１００ｍｏｌ％、さらに好ましくは２０〜１００ｍｏｌ％の範囲内であることが好適である。
【００２１】
前記脂環族多塩基酸（ａ１−２）は、一般に、１分子中に１個以上の脂環式構造（主として４〜６員環）と２個以上のカルボキシル基を有する化合物、該化合物の酸無水物及び該化合物のエステル化物であって、例えば、１，２−シクロヘキサンジカルボン酸、１，３−シクロヘキサンジカルボン酸、１，４−シクロヘキサンジカルボン酸、４−シクロヘキセン−１，２−ジカルボン酸、３−メチル−１，２−シクロヘキサンジカルボン酸、４−メチル−１，２−シクロヘキサンジカルボン酸、１，２，４−シクロヘキサントリカルボン酸、１，３，５−シクロヘキサントリカルボン酸等の脂環族多価カルボン酸；該脂環族多価カルボン酸の無水物；該脂環族多価カルボン酸の低級アルキルエステル化物等が挙げられ、なかでも、１，２−シクロヘキサンジカルボン酸、１，２−シクロヘキサンジカルボン酸無水物、１，３−シクロヘキサンジカルボン酸、１，４−シクロヘキサンジカルボン酸、４−シクロヘキセン−１，２−ジカルボン酸、４−シクロヘキセン−１，２−ジカルボン酸無水物を好適に使用することができる。上記脂環族多塩基酸（ａ１−２）は単独でもしくは２種以上組み合わせて使用することができる。
【００２２】
酸成分（ａ１）が、上記脂環族多塩基酸（ａ１−２）を含有する場合、該脂環族多塩基酸（ａ１−２）の含有量は、酸成分（ａ１）の総量を基準として、５〜１００ｍｏｌ％、好ましくは６５〜１００ｍｏｌ％、さらに好ましくは８０〜１００ｍｏｌ％の範囲内であることが好適である。
【００２３】
また、得られる塗膜の耐チッピング性の観点から、芳香族多塩基酸（ａ１−１）及び脂環族多塩基酸（ａ１−２）の比率は、芳香族多塩基酸（ａ１−１）／脂環族多塩基酸（ａ１−２）の比で、９０／１０〜０／１００、好ましくは３５／６５〜０／１００、さらに好ましくは２０／８０〜０／１００の範囲内であることが好適である。
【００２４】
また、酸成分（ａ１）としては、上記芳香族多塩基酸（ａ１−１）及び脂環族多塩基酸（ａ１−２）以外に、脂肪族多塩基酸（ａ１−３）を好適に使用することができる。
【００２５】
上記脂肪族多塩基酸（ａ１−３）は、一般に、１分子中に２個以上のカルボキシル基を有する脂肪族化合物、該脂肪族化合物の酸無水物及び該脂肪族化合物のエステル化物であって、例えば、コハク酸、グルタル酸、アジピン酸、ピメリン酸、スベリン酸、アゼライン酸、セバシン酸、ウンデカン二酸、ドデカン二酸、ブラシル酸、オクタデカン二酸、クエン酸等の脂肪族多価カルボン酸；該脂肪族多価カルボン酸の無水物；該脂肪族多価カルボン酸の低級アルキルエステル化物等が挙げられる。上記脂肪族多塩基酸は単独でもしくは２種以上組み合わせて使用することができる。
【００２６】
上記脂肪族多塩基酸（ａ１−３）としては、炭素数４〜１８のアルキル鎖を有するジカルボン酸を使用することが好ましい。上記炭素数４〜１８のアルキル鎖を有するジカルボン酸としては、例えば、アジピン酸、ピメリン酸、スベリン酸、アゼライン酸、セバシン酸、ウンデカン二酸、ドデカン二酸、ブラシル酸、オクタデカン二酸等が挙げられ、なかでもアジピン酸を好適に使用することができる。
【００２７】
また、上記芳香族多塩基酸（ａ１−１）、脂環族多塩基酸（ａ１−２）及び脂肪族多塩基酸（ａ１−３）以外の酸成分としては、特に限定されず、例えば、ヤシ油脂肪酸、綿実油脂肪酸、麻実油脂肪酸、米ぬか油脂肪酸、魚油脂肪酸、トール油脂肪酸、大豆油脂肪酸、アマニ油脂肪酸、桐油脂肪酸、ナタネ油脂肪酸、ヒマシ油脂肪酸、脱水ヒマシ油脂肪酸、サフラワー油脂肪酸等の脂肪酸；ラウリン酸、ミリスチン酸、パルミチン酸、ステアリン酸、オレイン酸、リノール酸、リノレン酸、安息香酸、ｐ−ｔｅｒｔ−ブチル安息香酸、シクロヘキサン酸、１０−フェニルオクタデカン酸等のモノカルボン酸；乳酸、３−ヒドロキシブタン酸、３−ヒドロキシ−４−エトキシ安息香酸等のヒドロキシカルボン酸等を挙げることができる。上記酸成分は単独でもしくは２種以上組み合わせて使用することができる。
【００２８】
アルコール成分（ａ２）
本発明において、アルコール成分（ａ２）は、該アルコール成分（ａ２）の総量を基準として、トリス（ヒドロキシアルキル）イソシアヌレートを２〜１００ｍｏｌ％、好ましくは１０〜７０ｍｏｌ％、さらに好ましくは２０〜５０ｍｏｌ％含有する。
【００２９】
上記トリス（ヒドロキシアルキル）イソシアヌレートとしては、例えば、トリス（２−ヒドロキシエチル）イソシアヌレート、トリス（２−ヒドロキシプロピル）イソシアヌレート、トリス（２−ヒドロキシブチル）イソシアヌレート等が挙げられ、これらは単独でもしくは２種以上組み合わせて使用することができる。なかでも、得られる塗膜の平滑性及び鮮映性の観点から、トリス（２−ヒドロキシエチル）イソシアヌレートを使用することが好ましい。
【００３０】
上記トリス（ヒドロキシアルキル）イソシアヌレート以外のアルコール成分としては、１分子中に２個以上の水酸基を有する多価アルコールを好適に使用することができる。該多価アルコールとしては、例えば、エチレングリコール、プロピレングリコール、ジエチレングリコール、トリメチレングリコール、テトラエチレングリコール、トリエチレングリコール、ジプロピレングリコール、１，４−ブタンジオール、１，３−ブタンジオール、２，３−ブタンジオール、１，２−ブタンジオール、３−メチル−１，２−ブタンジオール、２−ブチル−２−エチル−１，３−プロパンジオール、１，２−ペンタンジオール、１，５−ペンタンジオール、１，４−ペンタンジオール、２，４−ペンタンジオール、２，３−ジメチルトリメチレングリコール、テトラメチレングリコール、３−メチル−４，３−ペンタンジオール、３−メチル−１，５−ペンタンジオール、２，２，４−トリメチル−１，３−ペンタンジオール、１，６−ヘキサンジオール、１，５−ヘキサンジオール、１，４−ヘキサンジオール、２，５−ヘキサンジオール、ネオペンチルグリコール、１，４−シクロヘキサンジメタノール、トリシクロデカンジメタノール、水添ビスフェノールＡ、水添ビスフェノールＦ等の２価アルコール；これらの２価アルコールにε−カプロラクトン等のラクトン類を付加したポリラクトンジオール；ビス（ヒドロキシエチル）テレフタレート等のエステルジオール類；ビスフェノールＡのアルキレンオキサイド付加物、ポリエチレングリコール、ポリプロピレングリコール、ポリブチレングリコール等のポリエーテルジオール類；グリセリン、トリメチロールエタン、トリメチロールプロパン、ジグリセリン、トリグリセリン、１，２，６−ヘキサントリオール、ペンタエリスリトール、ジペンタエリスリトール、ソルビトール、マンニット等の３価以上のアルコール；これらの３価以上のアルコールにε−カプロラクトン等のラクトン類を付加させたポリラクトンポリオール類等が挙げられる。
【００３１】
また、上記多価アルコール以外のアルコール成分としては、例えば、メタノール、エタノール、プロピルアルコール、ブチルアルコール、ステアリルアルコール、２−フェノキシエタノール等のモノアルコール；プロピレンオキサイド、ブチレンオキサイド、合成高分岐飽和脂肪酸のグリシジルエステル（商品名「カージュラＥ１０」ＨＥＸＩＯＮ  Ｓｐｅｃｉａｌｔｙ  Ｃｈｅｍｉｃａｌｓ社製）等のモノエポキシ化合物と酸とを反応させて得られたアルコール化合物等が挙げられる。
【００３２】
水酸基含有ポリエステル樹脂（Ａ）の製造は、特に限定されるものではなく、通常の方法に従って行なうことができる。例えば、前記酸成分（ａ１）とアルコール成分（ａ２）とを窒素気流中、１５０〜２５０℃で、５〜１０時間反応させることにより、エステル化反応またはエステル交換反応を行なう方法が挙げられる。
【００３３】
前記エステル化反応またはエステル交換反応では、上記酸成分（ａ１）およびアルコール成分（ａ２）を一度に添加してもよいし、数回に分けて添加してもよい。また、はじめにカルボキシル基含有ポリエステル樹脂を合成した後、上記アルコール成分（ａ２）を用いて、該カルボキシル基含有ポリエステル樹脂をエステル化してもよい。さらに、はじめに水酸基含有ポリエステル樹脂（Ａ）を合成した後、酸無水物を反応させて、水酸基含有ポリエステル樹脂をハーフエステル化させてもよい。
【００３４】
前記エステル化またはエステル交換反応の際には、反応を促進させるために、触媒を用いてもよい。前記触媒としては、ジブチル錫オキサイド、三酸化アンチモン、酢酸亜鉛、酢酸マンガン、酢酸コバルト、酢酸カルシウム、酢酸鉛、テトラブチルチタネート、テトライソプロピルチタネート等の既知の触媒を使用することができる。
【００３５】
また、前記水酸基含有ポリエステル樹脂（Ａ）は、該樹脂の調製中、もしくはエステル化反応後またはエステル交換反応後に、脂肪酸、モノエポキシ化合物、ポリイソシアネート化合物等で変性することができる。
【００３６】
上記脂肪酸としては、例えば、ヤシ油脂肪酸、綿実油脂肪酸、麻実油脂肪酸、米ぬか油脂肪酸、魚油脂肪酸、トール油脂肪酸、大豆油脂肪酸、アマニ油脂肪酸、桐油脂肪酸、ナタネ油脂肪酸、ヒマシ油脂肪酸、脱水ヒマシ油脂肪酸、サフラワー油脂肪酸等が挙げられる。上記モノエポキシ化合物としては、例えば、合成高分岐飽和脂肪酸のグリシジルエステル（商品名「カージュラＥ１０」ＨＥＸＩＯＮ  Ｓｐｅｃｉａｌｔｙ  Ｃｈｅｍｉｃａｌｓ社製）を好適に用いることができる。
【００３７】
上記ポリイソシアネート化合物としては、例えば、リジンジイソシアネート、ヘキサメチレンジイソシアネート、トリメチルヘキサンジイソシアネート等の脂肪族ジイソシアネート類；水素添加キシリレンジイソシアネート、イソホロンジイソシアネート、メチルシクロヘキサン−２，４−ジイソシアネート、メチルシクロヘキサン−２，６−ジイソシアネート、４，４’−メチレンビス（シクロヘキシルイソシアネート）、１，３−（イソシアナトメチル）シクロヘキサン等の脂環族ジイソシアネート類；トリレンジイソシアネート、キシリレンジイソシアネート、ジフェニルメタンジイソシアネート等の芳香族ジイソシアネート類；リジントリイソシアネート等の３価以上のポリイソシアネート等の有機ポリイソシアネートそれ自体、またはこれらの各有機ポリイソシアネートと多価アルコール、低分子量ポリエステル樹脂もしくは水等との付加物、あるいは上記した各有機ジイソシアネート同士の環化重合体（例えば、イソシアヌレート）、ビウレット型付加物等が挙げられる。これらは、単独でもしくは２種以上組み合わせて使用することができる。
【００３８】
また、水酸基含有ポリエステル樹脂（Ａ）は、得られる塗膜の硬化性の観点から、一般に５０〜２５０ｍｇＫＯＨ／ｇ、好ましくは７０〜１８０ｍｇＫＯＨ／ｇ、さらに好ましくは１００〜１５０ｍｇＫＯＨ／ｇの範囲内の水酸基価を有することが好適である。
【００３９】
また、水酸基含有ポリエステル樹脂（Ａ）は、得られる塗膜の平滑性の観点から、５０ｍｇＫＯＨ／ｇ以下、好ましくは１〜１５ｍｇＫＯＨ／ｇ、さらに好ましくは３〜１０ｍｇＫＯＨ／ｇの範囲内の酸価を有することが好適である。
【００４０】
また、水酸基含有ポリエステル樹脂（Ａ）は、得られる塗膜の平滑性の観点から、５００〜１０，０００、好ましくは７００〜５，０００、さらに好ましくは１，０００〜３，０００の範囲内の数平均分子量を有することが好適である。
【００４１】
水酸基含有ポリエステル樹脂（Ａ）の酸価、水酸基価及び数平均分子量の調整は、例えば、前記酸成分（ａ１）中のカルボキシル基と前記アルコール成分（ａ２）中の水酸基の当量比（ＣＯＯＨ／ＯＨ）を調整する方法、又は前記エステル化反応又はエステル交換反応における反応時間を調整する方法等によって行なうことができる。上記酸成分（ａ１）中のカルボキシル基とアルコール成分（ａ２）中の水酸基の当量比（ＣＯＯＨ／ＯＨ）としては、一般に、０.７５〜０.９５、好ましくは０.７８〜０.９２、さらに好ましくは０.８０〜０.９０の範囲内であることが好適である。
【００４２】
なお、本明細書における数平均分子量及び重量平均分子量は、ゲルパーミュエーションクロマトグラフ（東ソー社製、「ＨＬＣ８１２０ＧＰＣ」）で測定した数平均分子量及び重量平均分子量を、標準ポリスチレンの分子量を基準にして換算した値である。この測定において、カラムは、「ＴＳＫｇｅｌ  Ｇ−４０００ＨＸＬ」、「ＴＳＫｇｅｌ  Ｇ−３０００ＨＸＬ」、「ＴＳＫｇｅｌ  Ｇ−２５００ＨＸＬ」、「ＴＳＫｇｅｌ  Ｇ−２０００ＨＸＬ」（いずれも商品名、東ソー社製）の４本を用い、移動相テトラヒドロフラン、測定温度４０℃、流速１ｍＬ／ｍｉｎ、検出器ＲＩという測定条件を使用した。
【００４３】
イソシアヌレート構造を有するポリイソシアネート化合物（Ｂ）
本発明の塗料組成物において架橋剤として使用されるポリイソシアネート化合物（Ｂ）は、１分子中に少なくとも２個のイソシアネート基を有する化合物であって、イソシアヌレート構造を有する。
【００４４】
上記イソシアヌレート構造を有するポリイソシアネート化合物（Ｂ）は、例えば、ポリイソシアネート化合物を、イソシアヌレート化触媒の存在下で反応せしめることによって得ることができる。
【００４５】
上記ポリイソシアネート化合物は、１分子中に少なくとも２個のイソシアネート基を有する化合物であって、例えば、脂肪族ポリイソシアネート、脂環族ポリイソシアネート、芳香脂肪族ポリイソシアネート、芳香族ポリイソシアネートなどが挙げられる。なかでも、脂肪族ポリイソシアネートを好適に使用することができる。
【００４６】
上記脂肪族ポリイソシアネートとしては、例えば、トリメチレンジイソシアネート、テトラメチレンジイソシアネート、ヘキサメチレンジイソシアネート、ペンタメチレンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、ダイマー酸ジイソシアネート、２，６−ジイソシアナトヘキサン酸メチル（慣用名：リジンジイソシアネート）などの脂肪族ジイソシアネート；２，６−ジイソシアナトヘキサン酸２−イソシアナトエチル、１，６−ジイソシアナト−３−イソシアナトメチルヘキサン、１，４，８−トリイソシアナトオクタン、１，６，１１−トリイソシアナトウンデカン、１，８−ジイソシアナト−４−イソシアナトメチルオクタン、１，３，６−トリイソシアナトヘキサン、２，５，７−トリメチル−１，８−ジイソシアナト−５−イソシアナトメチルオクタンなどの脂肪族トリイソシアネートなどを挙げることができる。なかでも、ヘキサメチレンジイソシアネートを使用することが好ましい。
【００４７】
前記脂環族ポリイソシアネートとしては、例えば、１，３−シクロペンテンジイソシアネート、１，４−シクロヘキサンジイソシアネート、１，３−シクロヘキサンジイソシアネート、３−イソシアナトメチル−３，５，５−トリメチルシクロヘキシルイソシアネート（慣用名：イソホロンジイソシアネート）、メチル−２，４−シクロヘキサンジイソシアネート、メチル−２，６−シクロヘキサンジイソシアネート、１，３−もしくは１，４−ビス（イソシアナトメチル）シクロヘキサン（慣用名：水添キシリレンジイソシアネート）もしくはその混合物、ノルボルナンジイソシアネートなどの脂環族ジイソシアネート；１，３，５−トリイソシアナトシクロヘキサン、１，３，５−トリメチルイソシアナトシクロヘキサン、２−（３−イソシアナトプロピル）−２，５−ジ（イソシアナトメチル）−ビシクロ（２．２．１）ヘプタン、２−（３−イソシアナトプロピル）−２，６−ジ（イソシアナトメチル）−ビシクロ（２．２．１）ヘプタン、３−（３−イソシアナトプロピル）−２，５−ジ（イソシアナトメチル）−ビシクロ（２．２．１）ヘプタン、５−（２−イソシアナトエチル）−２−イソシアナトメチル−３−（３−イソシアナトプロピル）−ビシクロ（２．２．１）ヘプタン、６−（２−イソシアナトエチル）−２−イソシアナトメチル−３−（３−イソシアナトプロピル）−ビシクロ（２．２．１）ヘプタン、５−（２−イソシアナトエチル）−２−イソシアナトメチル−２−（３−イソシアナトプロピル）−ビシクロ（２．２．１）−ヘプタン、６−（２−イソシアナトエチル）−２−イソシアナトメチル−２−（３−イソシアナトプロピル）−ビシクロ（２．２．１）ヘプタンなどの脂環族トリイソシアネートなどを挙げることができる。なかでも、３−イソシアナトメチル−３，５，５−トリメチルシクロヘキシルイソシアネートを使用することが好ましい。
【００４８】
前記芳香脂肪族ポリイソシアネートとしては、例えば、１，３−もしくは１，４−キシリレンジイソシアネート又はその混合物、ω，ω’−ジイソシアナト−１，４−ジエチルベンゼン、１，３−又は１，４−ビス（１−イソシアナト−１−メチルエチル）ベンゼン（慣用名：テトラメチルキシリレンジイソシアネート）もしくはその混合物などの芳香脂肪族ジイソシアネート；１，３，５−トリイソシアナトメチルベンゼンなどの芳香脂肪族トリイソシアネートなどを挙げることができる。
【００４９】
前記芳香族ポリイソシアネートとしては、例えば、ｍ−フェニレンジイソシアネート、ｐ−フェニレンジイソシアネート、４，４’−ジフェニルジイソシアネート、１，５−ナフタレンジイソシアネート、２，４’−もしくは４，４’−ジフェニルメタンジイソシアネートもしくはその混合物、２，４−もしくは２，６−トリレンジイソシアネートもしくはその混合物、４，４’−トルイジンジイソシアネート、４，４’−ジフェニルエーテルジイソシアネートなどの芳香族ジイソシアネート；トリフェニルメタン−４，４’，４’’−トリイソシアネート、１，３，５−トリイソシアナトベンゼン、２，４，６−トリイソシアナトトルエンなどの芳香族トリイソシアネート；４，４’−ジフェニルメタン−２，２’，５，５’−テトライソシアネートなどの芳香族テトライソシアネートなどを挙げることができる。なかでも、２，４−トリレンジイソシアネートを使用することが好ましい。
【００５０】
上記イソシアヌレート構造を有するポリイソシアネート化合物（Ｂ）としては、具体的には、例えば、ヘキサメチレンジイソシアネートの多量体、好ましくは３量体；イソホロンジイソシアネートの多量体、好ましくは３量体；トリレンジイソシアネートの多量体、好ましくは３量体；等を好適に使用することができる。なかでも、得られる塗膜の平滑性の観点から、ヘキサメチレンジイソシアネートの多量体、特に３量体を好適に使用することができる。
【００５１】
上記ヘキサメチレンジイソシアネートの多量体の市販品としては、例えば、「デスモジュールＫＬ−２４４４」、「スミジュールＮ３３００」（以上、住化バイエルウレタン社製）、「コロネート−ＨＸ」（日本ポリウレタン社製）などが挙げられる。また、前記トリレンジイソシアネートの多量体の市販品としては、例えば、「スミジュールＩＬ」（住化バイエルウレタン社製）、「コロネート２０３０」（日本ポリウレタン社製）、「バーノックＤ−８００」（大日本インキ社製）、「マイテックＧＰ−７００Ａ」（三菱化成社製）、「タケネートＤ−２０４ＥＡ」（武田薬品社製）などが挙げられる。また、前記イソホロンジイソシアネートの多量体の市販品としては、例えば、「デスモジュールＺ−４３７０」、「デスモジュールＺ−４４７０ＢＡ」（以上、住化バイエルウレタン社製）などが挙げられる。
【００５２】
また、イソシアヌレート構造を有するポリイソシアネート化合物（Ｂ）は、得られる塗膜の平滑性の観点から、３，０００以下、好ましくは４００〜１，５００、好ましくは４５０〜８００の範囲内の分子量を有することが好適である。
【００５３】
また、上記イソシアヌレート構造を有するポリイソシアネート化合物（Ｂ）は、ブロック剤によってブロック化されていても良い。上記ブロック剤としては、例えば、ホルムアミドオキシム、アセトアミドオキシム、アセトオキシム、メチルエチルケトオキシム、ジアセチルモノオキシム、ベンゾフェノンオキシム、シクロヘキサンオキシムなどのオキシム系ブロック剤；マロン酸ジメチル、マロン酸ジエチル、アセト酢酸エチル、アセト酢酸メチル、アセチルアセトンなどの活性メチレン系ブロック剤等を好適に使用することができる。
【００５４】
水酸基含有ポリエステル樹脂（Ａ）に対するイソシアヌレート構造を有するポリイソシアネート化合物（Ｂ）の使用割合は、特に制限されるものではないが、塗膜の硬化性や塗料安定性などの面から、イソシアヌレート構造を有するポリイソシアネート化合物（Ｂ）のイソシアネート基と水酸基含有樹脂（Ａ）の水酸基の当量比（ＮＣＯ／ＯＨ）が一般に０．５〜２．０、特に０．８〜１．５、さらに特に０．９〜１．２の範囲内であることが好ましい。
【００５５】
塗料組成物
本発明の塗料組成物は、該塗料組成物中の水酸基含有ポリエステル樹脂（Ａ）及びポリイソシアネート化合物（Ｂ）の合計固形分１００質量部を基準として、水酸基含有ポリエステル樹脂（Ａ）を１０〜９５質量部、好ましくは２５〜９０質量部、さらに好ましくは６０〜８０質量部の範囲内及びポリイソシアネ−ト化合物（Ｂ）を５〜９０質量部、好ましくは１０〜７５質量部、さらに好ましくは２０〜４０質量部の範囲内で含有することができる。
【００５６】
本発明の塗料組成物は、水酸基含有ポリエステル樹脂（Ａ）の他に、ポリウレタン樹脂、アクリル樹脂、アルキド樹脂、シリコン樹脂、フッ素樹脂、エポキシ樹脂、上記水酸基含有ポリエステル樹脂（Ａ）以外のポリエステル樹脂などの改質用樹脂を含むことができる。なかでも、得られる塗膜の外観、耐チッピング性等の観点から、ポリウレタン樹脂及び／又はアクリル樹脂を含むことが望ましい。
【００５７】
上記改質用樹脂は、一般に、数平均分子量が１，０００〜３，０００，０００、好ましくは１，５００〜１，０００，０００、さらに好ましくは２，０００〜５００，０００の範囲内であることが好適である。
【００５８】
本発明の塗料組成物が、上記改質用樹脂を含有する場合、該改質用樹脂の配合量は、水酸基含有ポリエステル樹脂（Ａ）及びポリイソシアネート化合物（Ｂ）の合計固形分１００質量部を基準として、１〜８０質量部、好ましくは３〜５０質量部、さらに好ましくは５〜３０質量部の範囲内であることが好適である。
【００５９】
また、本発明の塗料組成物は、補助架橋剤として、ポリイソシアネート化合物（Ｂ）に加えて、メラミン樹脂などを併用することができる。使用しうるメラミン樹脂としては、例えば、メラミンとアルデヒドとの反応によって得られるメチロール化メラミン樹脂が挙げられる。上記アルデヒドとしては、例えば、ホルムアルデヒド、パラホルムアルデヒドなどが挙げられる。上記メチロール化メラミン樹脂のメチロール基の一部又は全部をモノアルコールによってエーテル化したものも使用することができ、エーテル化に用いられるアルコールとしては、例えば、メチルアルコール、エチルアルコール、ｎ−プロピルアルコール、ｉｓｏ−プロピルアルコール、ｎ−ブチルアルコール、ｉｓｏ−ブチルアルコール、２−エチルブタノール、２−エチル−１−ヘキサノールなどが挙げられる。
【００６０】
上記メラミン樹脂の市販品としては、例えば、「サイメル２０２」、「サイメル２０３」、「サイメル２３８」、「サイメル２５１」、「サイメル３０３」、「サイメル３２３」、「サイメル３２４」、「サイメル３２５」、「サイメル３２７」、「サイメル３５０」、「サイメル３８５」、「サイメル１１５６」、「サイメル１１５８」、「サイメル１１１６」、「サイメル１１３０」（以上、日本サイテックインダストリーズ社製）、「ユーバン１２０」、「ユーバン２０ＨＳ」、「ユーバン２０ＳＥ６０」、「ユーバン２０２１」、「ユーバン２０２８」、「ユーバン２８−６０」（以上、三井化学社製）等が挙げられる。    
上記メラミン樹脂は単独でもしくは２種以上組み合わせて使用することができる。
【００６１】
メラミン樹脂を補助架橋剤として使用する場合には、パラトルエンスルホン酸、ドデシルベンゼンスルホン酸、ジノニルナフタレンスルホン酸などのスルホン酸；モノブチルリン酸、ジブチルリン酸、モノ２−エチルヘキシルリン酸、ジ２−エチルヘキシルリン酸などのアルキルリン酸エステル；これらの酸とアミンとの塩などを触媒として使用することができる。
【００６２】
本発明の塗料組成物が、上記メラミン樹脂を含有する場合、該メラミン樹脂の配合量は、水酸基含有ポリエステル樹脂（Ａ）及びポリイソシアネート化合物（Ｂ）の合計固形分１００質量部を基準として、１〜３０質量部、好ましくは３〜２０質量部、さらに好ましくは５〜１５質量部の範囲内であることが好適である。
【００６３】
また、本発明の塗料組成物は、さらに、顔料（Ｃ）を含有することが好ましい。
【００６４】
上記顔料（Ｃ）としては、例えば、着色顔料（Ｃ１）、体質顔料（Ｃ２）、光輝性顔料（Ｃ３）等を挙げることができる。該顔料（Ｃ）は単独でもしくは２種以上組み合わせて使用することができる。
【００６５】
本発明の塗料組成物が、上記顔料（Ｃ）を含有する場合、該顔料（Ｃ）の配合量は、前記水酸基含有ポリエステル樹脂（Ａ）及びポリイソシアネート化合物（Ｂ）の合計固形分１００質量部を基準として、１〜２００質量部、好ましくは２０〜１６０質量部、さらに好ましくは５０〜１４０質量部の範囲内であることが好適である。
【００６６】
上記着色顔料（Ｃ１）としては、例えば、酸化チタン、亜鉛華、カーボンブラック、モリブデンレッド、プルシアンブルー、コバルトブルー、アゾ系顔料、フタロシアニン系顔料、キナクリドン系顔料、イソインドリン系顔料、スレン系顔料、ペリレン系顔料、ジオキサジン系顔料、ジケトピロロピロール系顔料などが挙げられ、なかでも、酸化チタン、カーボンブラックを好適に使用することができる。
【００６７】
本発明の塗料組成物が、上記着色顔料（Ｃ１）を含有する場合、該着色顔料（Ｃ１）の配合量は、水酸基含有ポリエステル樹脂（Ａ）及びポリイソシアネート化合物（Ｂ）の合計固形分１００質量部を基準として、１〜１８０質量部、好ましくは５〜１４０質量部、さらに好ましくは１０〜１２０質量部の範囲内であることが好適である。
【００６８】
また、前記体質顔料（Ｃ２）としては、例えば、クレー、カオリン、硫酸バリウム、炭酸バリウム、炭酸カルシウム、二酸化ケイ素、タルク、アルミナホワイト等が挙げられ、なかでも硫酸バリウム及び／又はタルクを使用することが好ましい。
【００６９】
本発明の塗料組成物が、上記体質顔料（Ｃ２）を含有する場合、該体質顔料（Ｃ２）の配合量は、水酸基含有ポリエステル樹脂（Ａ）及びポリイソシアネート化合物（Ｂ）の合計固形分１００質量部を基準として、１〜１５０質量部、好ましくは５〜１３０質量部、さらに好ましくは１０〜１１０質量部の範囲内であることが好適である。
【００７０】
なかでも、本発明の塗料組成物が、上記体質顔料（Ｃ２）として、平均一次粒子径が１μｍ以下の硫酸バリウム、さらに好ましくは平均一次粒子径が０．０１〜０．８μｍの範囲内である硫酸バリウムを含有することが、平滑性に優れた複層塗膜を得られるため、好適である。
【００７１】
なお、本発明における硫酸バリウムの平均一次粒子径は、硫酸バリウムを走査型電子顕微鏡で観察し、電子顕微鏡写真上に無作為に引いた直線上にある硫酸バリウム粒子２０個の最大径を平均した値である。
【００７２】
また、前記二酸化ケイ素としては、炭素量が１．０質量％以下、好ましくは０．５質量％以下、さらに好ましくは０．１質量％以下である二酸化ケイ素を使用することが、鮮映性に優れた複層塗膜を得られるため、好適である。
【００７３】
なお、本明細書において、二酸化ケイ素の炭素量は、二酸化ケイ素が含有する炭素の二酸化ケイ素に対する質量割合であって、固体中炭素分析装置「ＥＭＩＡ−１１０」（商品名、堀場製作所社製）を用いて測定することができる。具体的には、二酸化ケイ素をるつぼに仕込み、１，０００℃まで加熱し、発生した気体成分を赤外線吸収法によって分析し、検出された一酸化炭素及び二酸化炭素の量から全炭素量を求め、その量の仕込んだ二酸化ケイ素に対する質量分率を二酸化ケイ素の炭素量とする。
【００７４】
本発明の塗料組成物が、炭素量が少ない、すなわち疎水基が少なく、比較的親水性の高い二酸化ケイ素を含有する場合に、鮮映性に優れた塗膜が得られる理由は明確ではないが、本発明の塗料組成物上に水性第２着色塗料（Ｙ）が塗り重ねられた際に、この比較的親水性が高い二酸化ケイ素が両塗膜の界面付近に集まり、塗膜間の混層を抑制することが推察される。
【００７５】
本発明の塗料組成物が上記二酸化ケイ素を含有する場合、該二酸化ケイ素の配合量は、水酸基含有ポリエステル樹脂（Ａ）及びポリイソシアネート化合物（Ｂ）の合計固形分１００質量部を基準として、０．０５〜１０質量部、好ましくは０．１〜５質量部、さらに好ましくは０．３〜２質量部の範囲内であることが好適である。
【００７６】
また、前記光輝性顔料（Ｃ３）としては、具体的には、ノンリーフィング型もしくはリーフィング型アルミニウム（蒸着アルミニウムも含む）、銅、亜鉛、真ちゅう、ニッケル、酸化アルミニウム、雲母、ガラスフレーク、酸化チタンや酸化鉄で被覆された酸化アルミニウム、酸化チタンや酸化鉄で被覆された雲母等を使用することができる。なかでも、アルミニウムを用いることが好ましい。
【００７７】
上記光輝性顔料（Ｃ３）はりん片状であることが好ましい。また、該光輝性顔料（Ｃ３）としては、長手方向寸法が１〜１００μｍ、特に５〜４０μｍ、厚さが０．００１〜５μｍ、特に０．０１〜２μｍの範囲内にあるものが適している。
【００７８】
本発明の塗料組成物が、上記光輝性顔料（Ｃ３）を含有する場合、該光輝性顔料（Ｃ３）の配合量は、水酸基含有ポリエステル樹脂（Ａ）及びポリイソシアネート化合物（Ｂ）の合計固形分１００質量部を基準として、１〜１００質量部、好ましくは２〜６０質量部、さらに好ましくは３〜４０質量部の範囲内であることが好適である。
【００７９】
本発明の塗料組成物は、上記顔料を含有する着色塗料組成物であることが好ましく、なかでも、白黒隠蔽膜厚が１００μｍ以下、好ましくは５０μｍ以下、さらに好ましくは３０μｍ以下の着色塗料組成物であることが好適である。
【００８０】
なお、本明細書において、白黒隠蔽膜厚は、ＪＩＳ  Ｋ  ５６００−４−１（２００４）に定められた、１００ｍｍ×２００ｍｍ以上の大きさであって、隣接して白部と黒部が印刷され、且つワニスが塗布されていて溶剤又は水で希釈された塗料で容易にぬれるが浸透されない隠ぺい率試験紙の上に、塗料組成物を塗装し、乾燥硬化させた際に、隠ぺい率試験紙の白部と黒部の境界が目視によって判別できなくなる最小の膜厚を意味する。
【００８１】
また、本発明の塗料組成物は、硬化触媒を含有することが好ましい。該硬化触媒としては、例えば、オクチル酸錫、ジブチル錫ジアセテート、ジブチル錫ジ（２−エチルヘキサノエート）、ジブチル錫ジラウレート、ジオクチル錫ジアセテート、ジオクチル錫ジ（２−エチルヘキサノエート）、ジブチル錫オキサイド、ジオクチル錫オキサイド、ジブチル錫脂肪酸塩、２−エチルヘキサン酸鉛、オクチル酸亜鉛、ナフテン酸亜鉛、脂肪酸亜鉛類、ナフテン酸コバルト、オクチル酸カルシウム、ナフテン酸銅、テトラ（２−エチルヘキシル）チタネートなどの有機金属化合物；第三級アミン；りん酸化合物等が挙げられ、これらはそれぞれ単独でもしくは２種以上組み合わせて使用することができる。
【００８２】
本発明の塗料組成物が、上記硬化触媒を含有する場合、該硬化触媒の配合量は、水酸基含有ポリエステル樹脂（Ａ）及びポリイソシアネート化合物（Ｂ）の合計固形分１００質量部を基準として、０．００５〜５質量部、好ましくは０．０１〜０．５質量部、さらに好ましくは０．０３〜０．３質量部の範囲内であることが好適である。
【００８３】
また、本発明の塗料組成物は、ポリオール化合物を含有することができる。なかでも、本発明の塗料組成物が、該ポリオール化合物として、数平均分子量が１００〜２，０００、好ましくは２００〜１，６００、さらに好ましくは３００〜９００の範囲内であるポリオール化合物を含有することが、平滑性に優れた複層塗膜を得られるため、好適である。
【００８４】
上記ポリオール化合物は、１分子中に少なくとも２個の水酸基を有する化合物であって、例えば、ポリエーテルポリオール、ポリエステルポリオール、ポリカーボネートポリオール、ポリブタジエンポリオール、水添ポリブタジエンポリオール等が挙げられ、これらは、単独でもしくは２種以上を組み合わせて使用することができる。
【００８５】
上記ポリエーテルポリオールとしては、ポリエチレングリコール、ポリプロピレングリコール、ポリ（エチレン／プロピレン）グリコール、ポリテトラメチレングリコール、ポリ（エチレン／テトラメチレン）グリコール等が挙げられる。
【００８６】
前記ポリエステルポリオールは、酸価が３ｍｇＫＯＨ／ｇ未満であることが好ましく、数平均分子量が２００〜９００、好ましくは３００〜８００の範囲内であることが好適である。また、該ポリエステルポリオールは直鎖状であることが好ましい。
【００８７】
上記ポリエステルポリオールとしては、例えば、多価アルコール成分と多塩基酸成分とをエステル化反応させることにより得られるポリエステルポリオール、多価アルコール成分を開始剤としてラクトン化合物の開環反応により得られるポリエステルポリオール等が挙げられる。上記多価アルコール成分及び多塩基酸成分としては、前記水酸基含有ポリエステル樹脂（Ａ）の説明において例示した多価アルコール及び多塩基酸が挙げられ、これらの多価アルコール成分及び多塩基酸成分はそれぞれ単独又は二種類以上を組み合わせて使用することができる。また後者の場合、ラクトン化合物としては、ε−カプロラクトン、ポリβ−メチル−δ−バレロラクトン等が挙げられる。
【００８８】
前記ポリカーボネートポリオールとしては、例えば、多価アルコールとホスゲンとの反応物、環状炭酸エステル（アルキレンカーボネート等）の開環重合物などが挙げられる。上記多価アルコールとしては、３−メチル−１，５−ペンタンジオール、１，６−ヘキサンジオールなどが挙げられ、上記環状炭酸エステルとしては、エチレンカーボネート、トリメチレンカーボネート、テトラメチレンカーボネートなどが挙げられる。また、該ポリカーボネートポリオールは、分子内にカーボネート結合とともにエステル結合を有していてもよい。
【００８９】
本発明の塗料組成物は、上記ポリオール化合物を含有する場合、該ポリオール化合物の配合量は、水酸基含有ポリエステル樹脂（Ａ）及びポリイソシアネート化合物（Ｂ）の合計固形分１００質量部を基準として、１〜５０質量部、好ましくは２〜３０質量部、さらに好ましくは３〜１５質量部の割合で使用することが好適である。
【００９０】
また、本発明の塗料組成物は、さらに必要に応じて、増粘剤、紫外線吸収剤、光安定剤、消泡剤、可塑剤、有機溶剤、表面調整剤、沈降防止剤等の通常の塗料用添加剤を単独でもしくは２種以上組み合わせて含有することができる。
【００９１】
本発明の塗料組成物は、得られる塗膜の平滑性及び平滑性の観点から、硬化膜厚が３０μｍとなるように塗装し、８０℃で１０分間加熱したときの塗膜のゲル分率（Ｇ８０）が、１０〜１００質量％、好ましくは３０〜１００質量％、さらに好ましくは５０〜１００質量％の範囲内であることが好適である。
【００９２】
なお、上記ゲル分率（Ｇ８０）は、以下の方法により測定することができる。
まず、ポリプロピレン板上に本発明の塗料組成物を硬化膜厚が３０μｍとなるように塗装し、８０℃で１０分間加熱する。次に、該ポリプロピレン板上の塗膜を回収し、質量（Ｗａ）を測定する。その後、該塗膜を２００メッシュのステンレススチール製の網状容器に入れ、６４℃に加温したアセトン中で５時間還流しながら抽出し、１１０℃で６０分間乾燥した後の塗膜質量（Ｗｂ）を測定し、以下の式に従って算出される不溶塗膜残存率（質量％）をゲル分率とする。
ゲル分率（質量％）＝（Ｗｂ／Ｗａ）×１００
本発明の塗料組成物のゲル分率（Ｇ８０）の調整は、例えば、塗料組成物中の硬化触媒の配合量を調節することにより行なうことができる。
【００９３】
本発明の塗料組成物は、一液型塗料の形態であってもよく、また、多液型塗料の形態であってもよいが、貯蔵安定性などの観点から、水酸基含有樹脂（Ａ）を含有する主剤と、ポリイソシアネート化合物（Ｂ）を含有する硬化剤成分とからなる二液型塗料であることが好ましい。また、一般に、上記主剤が、さらに、顔料、硬化触媒及び溶媒を含有し、上記硬化剤成分が、さらに、溶媒を含有することが望ましい。
【００９４】
また、本発明の塗料組成物は、水性塗料及び有機溶剤型塗料のいずれの形態であってもよい。なお、本明細書において、水性塗料とは、有機溶剤型塗料と対比される用語であって、一般に、水または水を主成分とする媒体（水性媒体）に、塗膜形成性樹脂、顔料等を分散及び／又は溶解させた塗料を意味する。本発明の塗料組成物が水性塗料である場合、該塗料組成物中における水の含有量は、１０〜９０質量％、好ましくは２０〜８０質量％、さらに好ましくは３０〜７０質量％の範囲内であることが好適である。また、上記有機溶剤型塗料とは、溶媒として実質的に水を含有しない塗料である。本発明の塗料組成物は、塗料の貯蔵安定性、得られる塗膜の平滑性及び鮮映性等の観点から、有機溶剤型塗料であることが好適である。
【００９５】
本発明の塗料組成物を使用することにより、平滑性及び鮮映性に優れた塗膜を形成することができる。このため、本発明の塗料組成物は自動車用塗料、特に自動車用中塗り塗料として好適に使用することができる。また、本発明の塗料組成物を塗装して第１着色塗膜を形成し、未硬化の第１着色塗膜上に、水性塗料である第２着色塗料を塗装して第２着色塗膜を形成し、未硬化の第１着色塗膜及び第２着色塗膜を同時に加熱硬化する複層塗膜形成方法において、平滑性及び鮮映性に優れた複層塗膜を形成することができる。
【００９６】
複層塗膜形成方法
本発明の複層塗膜形成方法は、
（１）被塗物に、上記塗料組成物を塗装して第１着色塗膜を形成する工程、
（２）未硬化の第１着色塗膜上に、水性塗料である第２着色塗料を塗装して第２着色塗膜を形成する工程、ならびに
（３）未硬化の第１着色塗膜および未硬化の第２着色塗膜を加熱して両塗膜を同時に硬化させる工程、
を含む。
本発明の塗料組成物は、被塗物に、第１着色塗料（Ｘ）を塗装して第１着色塗膜を形成し、得られた未硬化の第１着色塗膜上に水性第２着色塗料（Ｙ）を塗装して第２着色塗膜を形成する複層塗膜形成方法において、第１着色塗料（Ｘ）として好適に使用できる。
【００９７】
工程（１）
工程（１）では、被塗物に、前記塗料組成物を塗装して未硬化の第１着色塗膜を形成する。
【００９８】
上記被塗物としては、特に制限されず、例えば、乗用車、トラック、オートバイ、バス等の自動車車体の外板部；自動車部品；携帯電話、オーディオ機器等の家庭電気製品の外板部等を挙げることができる。なかでも、自動車車体の外板部および自動車部品が好ましい。
【００９９】
また、上記被塗物の素材としては、特に限定されるものではなく、例えば、鉄、アルミニウム、真鍮、銅、ステンレス鋼、ブリキ、亜鉛メッキ鋼、合金化亜鉛（Ｚｎ−Ａｌ、Ｚｎ−Ｎｉ、Ｚｎ−Ｆｅ等）メッキ鋼等の金属材料；ポリエチレン樹脂、ポリプロピレン樹脂、アクリロニトリル−ブタジエン−スチレン（ＡＢＳ）樹脂、ポリアミド樹脂、アクリル樹脂、塩化ビニリデン樹脂、ポリカーボネート樹脂、ポリウレタン樹脂、エポキシ樹脂等の樹脂や各種のＦＲＰ等のプラスチック材料；ガラス、セメント、コンクリート等の無機材料；木材；繊維材料（紙、布等）等を挙げることができる。なかでも、金属材料およびプラスチック材料が好適である。
【０１００】
上記被塗物は、上記金属材料やそれから成形された車体等の金属表面に、リン酸塩処理、クロメート処理、複合酸化物処理等の表面処理が施されたものであってもよい。さらに、該被塗物は、上記金属材料や車体等に、下塗り塗膜および／または中塗り塗膜が形成されたものであってもよい。なかでも、電着塗料によって下塗り塗膜が形成された車体が好ましく、カチオン電着塗料によって下塗り塗膜が形成された車体がより好ましい。
【０１０１】
ここで、必要に応じて各種電着塗料の下塗り塗膜を形成した金属部材と、パンパー等のプラスチック部材とを一体化した被塗物上に、本発明の組成物を塗装してもよい。この場合には、金属部材とプラスチック部材の塗色が一致し、かつ両部材上に平滑性に優れる複層塗膜が得られるという利点がある。
【０１０２】
上記被塗物上に、上記着色塗料組成物を塗装する方法としては、それ自体既知の方法を採用すればよい。例えば、エアスプレー、エアレススプレー、回転霧化塗装機等により塗装することができる。また、塗装の際、静電印加を行ってもよい。なかでも、エアスプレーによる静電塗装および回転霧化塗装機による静電塗装が好ましく、回転霧化塗装機による静電塗装がより好ましい。塗装膜厚は、硬化膜厚で、通常１０〜１００μｍ、好ましくは１０〜５０μｍ、さらに好ましくは１５〜３５μｍの範囲内であることが好適である。
【０１０３】
上記着色塗料組成物を塗装後、得られた未硬化の第１着色塗膜を、必要に応じて、予備加熱（プレヒート）、エアブロー等の手段によって、実質的に硬化しない程度に乾燥させたり、乾燥しない程度に固形分含有率を調整したりしてもよい。上記加熱は、公知の加熱手段により行うことが可能であり、例えば、熱風炉、電気炉、赤外線誘導加熱炉等の乾燥炉を使用することができる。
【０１０４】
上記予備加熱は、通常、第１着色塗料（Ａ）が塗装された被塗物を乾燥炉内で３０〜１１０℃、好ましくは４０〜９０℃、さらに好ましくは５０〜７０℃の温度で、３０秒間〜２０分間、好ましくは１〜１５分間、さらに好ましくは２〜１０分間直接的又は間接的に加熱することにより行うことができ、また、上記エアブローは、通常、被塗物の塗装面に常温又は約２５℃〜約８０℃の温度に加熱された空気を吹き付けることにより行うことができる。
【０１０５】
本発明において、硬化塗膜とは、ＪＩＳ  Ｋ  ５６００−１−１（２００４）に規定された硬化乾燥状態、すなわち、塗面の中央を親指と人差指とで強く挟んで、塗面に指紋によるへこみが付かず、塗膜の動きが感じられず、また、塗面の中央を指先で急速に繰り返しこすって、塗面にすり跡が付かない状態の塗膜である。一方、未硬化塗膜とは、塗膜が上記硬化乾燥状態に至っていない状態であって、ＪＩＳ  Ｋ  ５６００−１−１に規定された指触乾燥状態及び半硬化乾燥状態をも含むものである。
【０１０６】
また、本工程（１）により形成される未硬化の第１着色塗膜のゲル分率は、得られる複層塗膜の平滑性及び鮮映性の観点から、５〜９５質量％、好ましくは１５〜７５質量％、さらに好ましくは２５〜６５質量％の範囲内であることが好適である。
【０１０７】
上記第１着色塗膜のゲル分率は、例えば、前記予備加熱（プレヒート）、エアブローなどを行なったり、本発明の塗料組成物中の硬化触媒の量を調整したりすることにより、調整することができる。
【０１０８】
また、第１着色塗膜のゲル分率は、以下の方法により測定することができる。
まず、被塗物に第１着色塗料（Ｘ）を塗装すると同時に、ポリプロピレン板上にも第１着色塗料（Ｘ）を塗装し、必要に応じて上記予備加熱などを行った後、被塗物に水性第２着色塗料（Ｙ）が塗装される直前に該ポリプロピレン板を回収し、次に、該ポリプロピレン板上の第１着色塗膜を回収し、質量（Ｗｃ）を測定する。その後、該塗膜を２００メッシュのステンレススチール製の網状容器に入れ、６４℃に加温したアセトン中で５時間還流しながら抽出し、１１０℃で６０分間乾燥した後の塗膜質量（Ｗｄ）を測定し、以下の式に従って得られる不溶塗膜残存率（質量％）をゲル分率とする。
ゲル分率（質量％）＝（Ｗｄ／Ｗｃ）×１００
また、得られる複層塗膜の平滑性及び鮮映性の観点から、本工程において、第１着色塗膜の固形分含有率が、６０〜１００質量％、好ましくは７５〜１００質量％、さらに好ましくは８５〜１００質量％の範囲内に調整されることが好適である。
【０１０９】
上記第１着色塗膜の固形分含有率は、例えば、前記予備加熱（プレヒート）、エアブローなどを行なうことにより調整することができる。
【０１１０】
なお、第１着色塗膜の固形分含有率は、以下の方法により測定することができる。
まず、被塗物に第１着色塗料（Ｘ）を塗装すると同時に、予め質量（Ｗ１）を測定しておいたアルミホイル上にも第１着色塗料（Ｘ）を塗装し、必要に応じて予備加熱などを行った後、被塗物に水性第２着色塗料（Ｙ）が塗装される直前に該アルミホイルを回収し、その質量（Ｗ２）を測定する。次に、回収したアルミホイルを１１０℃で６０分間乾燥し、デシケーター内で室温まで放冷した後、該アルミホイルの質量（Ｗ３）を測定し、以下の式に従って固形分含有率を求める。
固形分含有率（質量％）＝｛（Ｗ３−Ｗ１）／（Ｗ２−Ｗ１）｝×１００
工程（２）
本工程では、上記工程（１）により形成される未硬化の第１着色塗膜上に、水性第２着色塗料（Ｙ）が塗装され、未硬化の第２着色塗膜が形成される。
【０１１１】
水性第２着色塗料（Ｙ）
水性第２着色塗料（Ｙ）は、一般に、被塗物に優れた外観を付与することを目的とするものである。水性第２着色塗料（Ｙ）は、着色塗料であることが好ましい。
【０１１２】
上記水性第２着色塗料（Ｙ）としては、例えば、自動車車体の塗装において通常使用されるそれ自体既知のものを使用することができる。具体的には、カルボキシル基、水酸基等の架橋性官能基を有する、アクリル樹脂、ポリエステル樹脂、アルキド樹脂、ウレタン樹脂、エポキシ樹脂等の基体樹脂と、ブロックされていてもよいポリイソシアネート化合物、メラミン樹脂、尿素樹脂等の硬化剤からなる樹脂成分を、顔料、その他の添加剤と共に水に溶解ないし分散させて塗料化したものを使用することができる。なかでも、水酸基含有アクリル樹脂及びメラミン樹脂を含有する熱硬化型水性塗料を好適に使用することができる。
【０１１３】
また、上記顔料としては、前記着色顔料（Ｃ１）、体質顔料（Ｃ２）、光輝性顔料（Ｃ３）等を使用することができる。なかでも、水性第２着色塗料（Ｙ）が、上記顔料として光輝性顔料（Ｃ３）を含有することが好ましい。水性第２着色塗料（Ｙ）が、上記光輝性顔料（Ｃ３）を含有する場合、平滑性に優れ、かつフリップフロップ性が高く、メタリックムラの少ない優れた外観を有する複層塗膜を形成することができる。  
上記光輝性顔料（Ｃ３）としては、例えば、前記第１着色塗料（Ｘ）の説明において例示した、ノンリーフィング型もしくはリーフィング型アルミニウム（蒸着アルミニウムも含む）、銅、亜鉛、真ちゅう、ニッケル、酸化アルミニウム、雲母、酸化チタンや酸化鉄で被覆された酸化アルミニウム、酸化チタンや酸化鉄で被覆された雲母等を挙げることができる。なかでも、アルミニウム、酸化アルミニウム、雲母、酸化チタンや酸化鉄で被覆された酸化アルミニウム、酸化チタンや酸化鉄で被覆された雲母を用いることが好ましく、アルミニウムを用いることがより好ましい。上記光輝性顔料（Ｃ３）は単独でもしくは２種以上組み合わせて使用することができる。
【０１１４】
上記光輝性顔料（Ｃ３）はりん片状であることが好ましい。また、該光輝性顔料（Ｃ３）としては、長手方向寸法が１〜１００μｍ程度、好ましくは５〜４０μｍ程度、厚さが０．００１〜５μｍ程度、好ましくは０．０１〜２μｍ程度であるりん片状顔料が適している。
【０１１５】
また、前記水性第２着色塗料（Ｙ）は、得られる塗膜の平滑性及び鮮映性向上の観点から、疎水性溶媒（Ｄ）をさらに含有することが好ましい。
【０１１６】
上記疎水性溶媒（Ｄ）は、２０℃において、１００ｇの水に溶解する質量が１０ｇ以下、好ましくは５ｇ以下、より好ましくは１ｇ以下の有機溶媒である。かかる有機溶媒としては、例えば、ゴム揮発油、ミネラルスピリット、トルエン、キシレン、ソルベントナフサ等の炭化水素系溶媒；１−ヘキサノール、１−オクタノール、２−オクタノール、２−エチル−１−ヘキサノール、１−デカノール、ベンジルアルコール、エチレングリコールモノ２−エチルヘキシルエーテル、プロピレングリコールモノｎ−ブチルエーテル、ジプロピレングリコールモノｎ−ブチルエーテル、トリプロピレングリコールモノｎ−ブチルエーテル、プロピレングリコールモノ２−エチルヘキシルエーテル、プロピレングリコールモノフェニルエーテル等のアルコール系溶媒；酢酸ｎ−ブチル、酢酸イソブチル、酢酸イソアミル、酢酸メチルアミル、酢酸エチレングリコールモノブチルエーテル等のエステル系溶媒；メチルイソブチルケトン、シクロヘキサノン、エチルｎ−アミルケトン、ジイソブチルケトン等のケトン系溶媒を挙げることができる。これらは、単独でもしくは２種以上組み合わせて使用することが出来る。
【０１１７】
疎水性溶媒（Ｄ）としては、得られる複層塗膜の平滑性の観点から、アルコール系疎水性溶媒を用いることが好ましい。なかでも、炭素数７〜１４のアルコール系疎水性溶媒が好ましく、１−オクタノール、２−オクタノール、２−エチル−１−ヘキサノール、エチレングリコールモノ２−エチルヘキシルエーテル、プロピレングリコールモノｎ−ブチルエーテル、ジプロピレングリコールモノｎ−ブチルエーテルからなる群より選ばれる少なくとも１種のアルコール系疎水性溶媒がさらに好ましい。
【０１１８】
水性第２着色塗料（Ｙ）が上記疎水性溶媒（Ｄ）を含有する場合、該疎水性溶媒（Ｄ）の含有量は、水性第２着色塗料（Ｙ）中の固形分１００質量部を基準として、２〜６０質量部、好ましくは１１〜５０質量部、さらに好ましくは１６〜４０質量部の範囲内であることが好適である。
【０１１９】
水性第２着色塗料（Ｙ）は、さらに必要に応じて、硬化触媒、増粘剤、紫外線吸収剤、光安定剤、消泡剤、可塑剤、前記疎水性溶媒（Ｄ）以外の有機溶剤、表面調整剤、沈降防止剤等の通常の塗料用添加剤を単独でもしくは２種以上組み合わせて含有することができる。
【０１２０】
また、水性第２着色塗料（Ｙ）における水の配合割合は、水性第２着色塗料（Ｙ）中の固形分１００質量部を基準として、１００〜２，０００質量部、好ましくは１５０〜１，０００質量部、さらに好ましくは１８０〜５００質量部の範囲内であることが好適である。
【０１２１】
水性第２着色塗料（Ｙ）の塗装は、それ自体既知の方法、例えば、エアスプレー、エアレススプレー、回転霧化塗装機などにより塗装することができ、塗装の際、静電印加を行ってもよい。塗装膜厚は、硬化膜厚で通常５〜４０μｍ、好ましくは１０〜３０μｍ、さらに好ましくは１２〜２０μｍの範囲内とすることができる。
【０１２２】
塗装された水性第２着色塗料（Ｙ）の塗膜は、ワキ等の塗膜欠陥の発生を防止する観点から、塗膜が実質的に硬化しない加熱条件でプレヒート（予備加熱）、エアブロー等を行うことが好ましい。プレヒートの温度は、４０〜１００℃、好ましくは５０〜９０℃、さらに好ましくは６０〜８０℃とすることができ、プレヒートの時間は、３０秒間〜２０分間、好ましくは１〜１５分間、さらに好ましくは２〜１０分間とすることができる。また、上記エアブローは、通常、被塗物の塗装面に常温又は２５℃〜８０℃の温度に加熱された空気を吹き付けることにより行うことができる。
【０１２３】
工程（３）
工程（３）では、上記の未硬化の第１着色塗膜および未硬化の第２着色塗膜を加熱して両塗膜を同時に硬化させる。
【０１２４】
加熱手段としては、前述した公知の加熱手段を採用することができる。
【０１２５】
加熱温度は、８０〜１８０℃、好ましくは１００〜１６０℃、さらに好ましくは１１０〜１５０℃の範囲内であることが好適である。
【０１２６】
加熱時間は、５〜６０分間、好ましくは１０〜４０分間、さらに好ましくは１５〜３０分間の範囲内であることが好適である。
【０１２７】
本発明の方法において、第２着色塗膜上には、必要に応じて、クリヤー塗料（Ｚ）を塗装することができる。クリヤー塗料（Ｚ）を塗装する場合、未硬化の第２着色塗膜上にクリヤー塗料（Ｚ）を塗装後、未硬化の第１着色塗膜、第２着色塗膜およびクリヤー塗膜を同時に硬化させてもよい。また、硬化させた第２着色塗膜上に前記クリヤー塗料（Ｚ）を塗装後、クリヤー塗膜を硬化させてもよい。なかでも、省エネルギーの観点から、未硬化の第２着色塗膜上にクリヤー塗料（Ｚ）を塗装後、未硬化の第１着色塗膜、第２着色塗膜及びクリヤー塗膜を同時に硬化させることが好ましい。
【０１２８】
上記クリヤー塗料（Ｚ）としては、例えば、自動車車体の塗装において通常使用されるそれ自体既知のものを使用することができる。具体的には、例えば、水酸基、カルボキシル基、エポキシ基、シラノール基などの架橋性官能基を有する、アクリル樹脂、ポリエステル樹脂、アルキド樹脂、ウレタン樹脂、エポキシ樹脂、フッ素樹脂などの基体樹脂と、メラミン樹脂、尿素樹脂、ブロックされていてもよいポリイソシアネート化合物、カルボキシル基含有化合物もしくは樹脂、エポキシ基含有化合物もしくは樹脂などの架橋剤を樹脂成分として含有する有機溶剤系熱硬化型塗料、水性熱硬化型塗料、熱硬化型粉体塗料などを使用することができる。なかでも、水酸基含有アクリル樹脂及びメラミン樹脂を含んでなる熱硬化型塗料、水酸基含有アクリル樹脂及びブロックされていてもよいポリイソシアネート化合物を含んでなる熱硬化型塗料又はカルボキシル基含有樹脂及びエポキシ基含有樹脂を含んでなる熱硬化型塗料が特に好ましい。
【０１２９】
また、上記クリヤー塗料（Ｚ）としては、一液型塗料及び二液型ウレタン樹脂塗料などの二液型塗料のいずれの形態のものであってもよい。
【０１３０】
クリヤー塗料（Ｚ）には、必要に応じて、透明性を阻害しない程度に、前記着色顔料（Ｃ１）、光輝性顔料（Ｃ３）、染料等を含有させることができ、さらに体質顔料（Ｃ２）や、硬化触媒、増粘剤、紫外線吸収剤、光安定剤、消泡剤、防錆剤、可塑剤、有機溶剤、表面調整剤、沈降防止剤などの通常の塗料用添加剤をそれぞれ単独でもしくは２種以上組み合わせて含有することができる。
【０１３１】
また、クリヤー塗料（Ｚ）の塗装は、タレの抑制や得られる塗膜の鮮映性などの観点から、第２着色塗膜の固形分含有率が、一般に７０〜１００質量％、特に８０〜１００質量％、さらに特に９０〜１００質量％の範囲内にある間に行なうことが好適である。
【０１３２】
第２着色塗膜の固形分含有率は、クリヤー塗料（Ｚ）を塗装する前に、例えば、予備加熱（プレヒート）、エアブローなどを行なうことにより調整することができる。上記予備加熱は、通常、第１着色塗料（Ｘ）及び水性第２着色塗料（Ｙ）が塗装された被塗物を乾燥炉内で４０〜１００℃、好ましくは５０〜９０℃、さらに好ましくは６０〜８０℃の温度で３０秒間〜２０分間、好ましくは１〜１５分間、さらに好ましくは２〜１０分間直接的又は間接的に加熱することにより行うことができ、また、上記エアブローは、通常、被塗物の塗装面に常温又は約２５℃〜約８０℃の温度に加熱された空気を吹き付けることにより行うことができる。
【０１３３】
なお、第２着色塗膜の固形分含有率は、以下の方法により測定することができる。
まず、第１着色塗膜上に水性第２着色塗料（Ｙ）を塗装すると同時に、予め質量（Ｗ４）を測定しておいたアルミホイル上にも水性第２着色塗料（Ｙ）を塗装し、必要に応じて予備加熱などを行った後、第２着色塗膜上にクリヤー塗料（Ｚ）が塗装される直前に該アルミホイルを回収し、その質量（Ｗ５）を測定する。次に、回収したアルミホイルを１１０℃で６０分間乾燥し、デシケーター内で室温まで放冷した後、該アルミホイルの質量（Ｗ６）を測定し、以下の式に従って固形分含有率を求める。
固形分含有率（質量％）＝｛（Ｗ６−Ｗ４）／（Ｗ５−Ｗ４）｝×１００
クリヤー塗料（Ｚ）は、水性第２着色塗料（Ｙ）の硬化又は未硬化の塗膜面に、それ自体既知の方法、例えば、エアレススプレー、エアスプレー、回転霧化塗装機などにより塗装することができ、塗装の際、静電印加を行ってもよい。塗装膜厚は、通常、硬化膜厚で１０〜６０μｍ、好ましくは２５〜５０μｍの範囲内になるように塗装することができる。
【０１３４】
上記クリヤー塗料（Ｚ）の塗装後は、必要に応じて、室温で１〜６０分間、好ましくは３〜２０分間のインターバルをおいたり、４０〜９０℃で１〜３０分間、好ましくは３〜１０分間程度予備加熱することができる。
【０１３５】
クリヤー塗料（Ｚ）は、熱風加熱、赤外線加熱、高周波加熱等の通常の塗膜の加熱手段により、硬化させることができる。加熱温度は、８０〜１８０℃、好ましくは１００〜１６０℃、さらに好ましくは１１０〜１５０℃の範囲内であることが好適である。加熱時間は、５〜６０分間、好ましくは１０〜４０分間、さらに好ましくは１５〜３０分間の範囲内であることが好適である。
【０１３６】
特に、クリヤー塗料（Ｚ）が、前記水性第２着色塗料（Ｙ）の未硬化の塗膜面に塗装される場合、第１着色塗膜、第２着色塗膜及びクリヤー塗膜の３層の塗膜からなる複層塗膜は、上記加熱により、同時に硬化させることができ、それによって、第１着色塗膜、第２着色塗膜及びクリヤー塗膜の３層の硬化塗膜からなる平滑性及び鮮映性に優れた複層塗膜を形成せしめることができる。
【０１３７】
本発明の複層塗膜形成方法において、優れた平滑性と鮮映性を有する複層塗膜が形成される理由としては、水酸基含有ポリエステル樹脂（Ａ）が、芳香族多塩基酸（ａ１−１）及び脂環族多塩基酸（ａ１−２）を比較的多量に含有し、疎水性が高いため、第１着色塗膜が未硬化の状態で、水性第２着色塗料（Ｙ）が塗装された場合においても、該水性第２着色塗料（Ｙ）中の水が第１着色塗膜中に浸透しにくく、第１着色塗膜と第２着色塗膜との混層が抑制され、優れた平滑性及び鮮映性を有する複層塗膜が形成されることが推察される。また、本発明の塗料組成物は、基体樹脂である上記水酸基含有ポリエステル樹脂（Ａ）がトリス（ヒドロキシアルキル）イソシアヌレートを含有し、さらに、硬化剤としてイソシアヌレート構造を有するポリイソシアネート化合物（Ｂ）を使用するため、上記水酸基含有ポリエステル樹脂（Ａ）が芳香族多塩基酸（ａ１−１）及び脂環族多塩基酸（ａ１−２）を比較的多量に含有し、疎水性が高いにも関わらず、硬化剤との相溶性が高く、第１着色塗膜の予備加熱時、ならびに第１着色塗膜及び第２着色塗膜を同時に加熱硬化させる際に、架橋反応が速く進行し、上層の第２着色塗膜との混層が抑制されるため、優れた平滑性及び鮮映性を有する複層塗膜が形成されることが推察される。
【実施例】
【０１３８】
以下、実施例を挙げて本発明をさらに具体的に説明するが、本発明はこれら実施例のみに限定されるものではない。なお、「部」及び「％」は「質量部」及び「質量％」を示す。
【０１３９】
水酸基含有ポリエステル樹脂溶液（Ａ）の製造
製造例１
温度計、サーモスタット、攪拌装置、還流冷却器及び水分離器を備えた反応容器に、１，２−シクロヘキサンジカルボン酸無水物（分子量１５４）９２．４部（０．６ｍｏｌ）、アジピン酸（分子量１４６）４３．８部（０．３ｍｏｌ）、「タナック」（商品名、日産化学工業社製、トリス（２−ヒドロキシエチル）イソシアヌレート、分子量２６１）１３．１部（０．０５ｍｏｌ）、１，６−ヘキサンジオール（分子量１１８）８２．６部（０．７ｍｏｌ）及びトリメチロールプロパン（分子量１３４）３４．１部（０．２５ｍｏｌ）を仕込み、１６０℃から２３０℃まで３時間かけて昇温させた後、２３０℃で保持し、酸価が５ｍｇＫＯＨ／ｇとなるまで反応を行った。生成した縮合水は水分離器により留去した。次いで、キシレン／「スワゾール１０００」（商品名、コスモ石油社製、石油系芳香族炭化水素系溶剤）＝５０／５０（質量比）の混合溶剤で固形分濃度６０％となるよう希釈し、水酸基含有ポリエステル樹脂溶液（Ａ−１）を得た。得られた水酸基含有ポリエステル樹脂は水酸基価が１２０、数平均分子量が２，０１０であった。
【０１４０】
製造例２〜１１
製造例１と同様にして、下記表１に示す配合割合のモノマーを、表１に示す酸価となるまで反応させることにより、水酸基含有ポリエステル樹脂溶液（Ａ−２）〜（Ａ−１１）を得た。各モノマーの配合量、得られた各水酸基含有ポリエステル樹脂の酸価、水酸基価及び数平均分子量を製造例１で得た水酸基含有ポリエステル樹脂溶液（Ａ−１）と併せて、下記表１に示す。
【０１４１】
【表１】
2010150459.tif 000002
【０１４２】
塗料組成物の製造
実施例１〜１４、比較例１〜３
製造例１〜１１で得たポリエステル樹脂溶液（Ａ−１）〜（Ａ−１１）、「ＪＲ−８０６」（商品名、テイカ社製、ルチル型二酸化チタン）、「カーボンＭＡ−１００」（商品名、三菱化学社製、カーボンブラック）、「バリエースＢ−３５」（商品名、堺化学工業社製、硫酸バリウム粉末、平均一次粒子径０．５μｍ）、「ＳＰＡＲＷＩＴＥ  Ｗ−５ＨＢ」（商品名、ウィルバーエリス社製、硫酸バリウム粉末、平均一次粒子径１．６μｍ）、「ＭＩＣＲＯ  ＡＣＥ  Ｓ−３」（商品名、日本タルク社製、タルク）、「スミジュールＮ３３００」（商品名、住化バイエルウレタン社製、ヘキサメチレンジイソシアネートのイソシアヌレート体、固形分１００％）、「デスモジュールＺ４４７０」（商品名、住化バイエルウレタン社製、イソホロンジイソシアネートのイソシアヌレート体、固形分７０％）、「サイメル３２５」（商品名、日本サイテックインダストリーズ社製、メラミン樹脂、固形分８０％）、「クラレポリオールＰ−５１０」（商品名、クラレ社製、ポリエステルポリオール、数平均分子量５００）、「ＡＥＲＯＳＩＬ  ２００」（商品名、日本アエロジル社製、二酸化ケイ素、炭素量０質量％）及びジブチル錫ジアセテートを、下記表２に示す配合割合にて攪拌混合して塗料化を行い、塗料組成物（Ｘ−１）〜（Ｘ−１７）を得た。
なお、顔料成分の配合にあたっては、第１着色塗料中の水酸基含有ポリエステル樹脂溶液４２部（樹脂固形分２５部）及び表２中に示す量の顔料に、キシレン１５部及びガラスビーズを加えて混合し、ペイントシェーカーで３０分間分散した後、ガラスビーズを除去して、顔料分散ペーストとし、他成分との攪拌混合に供した。また、二酸化ケイ素の配合にあたっては、第１着色塗料中の水酸基含有ポリエステル樹脂溶液２部（樹脂固形分１．２部）及び表２中に示す量の二酸化ケイ素に、キシレン５部及びガラスビーズを加えて混合し、ペイントシェーカーで３０分間分散した後、ガラスビーズを除去して、顔料分散ペーストとし、他成分との攪拌混合に供した。
塗料組成物は、さらに、キシレン／「スワゾール１０００」（商品名、コスモ石油社製、石油系芳香族炭化水素系溶剤）＝５０／５０（質量比）の混合溶剤を添加することにより、フォードカップＮｏ．４を用いて２０℃で２０秒の粘度になるように調整した。
また、得られた塗料組成物（Ｘ−１）〜（Ｘ−１７）について、ポリプロピレン板上に硬化膜厚が３０μｍとなるように塗装し、８０℃で１０分間加熱した後の塗膜のゲル分率（Ｇ８０）を合わせて表２に示す。
【０１４３】
【表２】
2010150459.tif 000003
【０１４４】
【表３】
2010150459.tif 000004
【０１４５】
水性第２着色塗料（Ｙ）用アクリル樹脂エマルションの製造例
製造例１２
温度計、サーモスタット、撹拌装置、還流冷却器、窒素導入管及び滴下装置を備えた反応容器に、脱イオン水１３０部及び「アクアロンＫＨ−１０」（注１）０．５２部を仕込み、窒素気流中で撹拌混合し、８０℃に昇温した。次いで、下記のモノマー乳化物（１）のうちの全量の１％量及び６％過硫酸アンモニウム水溶液５．３部を反応容器内に導入し、８０℃で１５分間保持した。その後、残りのモノマー乳化物（１）を３時間かけて、同温度に保持した反応容器内に滴下し、滴下終了後１時間熟成を行なった。その後、下記のモノマー乳化物（２）を１時間かけて滴下し、１時間熟成した後、５％ジメチルエタノールアミン水溶液４０部を反応容器に徐々に加えながら３０℃まで冷却し、１００メッシュのナイロンクロスで濾過しながら排出し、平均粒子径１００ｎｍ（サブミクロン粒度分布測定装置「ＣＯＵＬＴＥＲ  Ｎ４型」（ベックマン・コールター社製）を用いて、脱イオン水で希釈し２０℃で測定した）、固形分濃度３０％のアクリル樹脂エマルション（ＡＣ）を得た。得られたアクリル樹脂は、酸価が３３ｍｇＫＯＨ／ｇ、水酸基価が２５ｍｇＫＯＨ／ｇであった。
（注１）「アクアロンＫＨ−１０」：  ポリオキシエチレンアルキルエーテル硫酸塩エステルアンモニウム塩：第一工業製薬株式会社製、有効成分９７％。
【０１４６】
モノマー乳化物（１）：  脱イオン水４２部、「アクアロンＫＨ−１０」０．７２部、アリルメタクリレート２．１部、スチレン２．８部、メチルメタクリレート１６．１部、エチルアクリレート２８部及びｎ−ブチルアクリレート２１部を混合攪拌して、モノマー乳化物（１）を得た。
【０１４７】
モノマー乳化物（２）：  脱イオン水１８部、「アクアロンＫＨ−１０」０．３１部、過硫酸アンモニウム０．０３部、メタクリル酸５．１部、２−ヒドロキシエチルアクリレート５．１部、スチレン３部、メチルメタクリレート６部、エチルアクリレート１．８部及びｎ−ブチルアクリレート９部を混合攪拌して、モノマー乳化物（２）を得た。
【０１４８】
水性第２着色塗料（Ｙ）用ポリエステル樹脂の製造
製造例１３
温度計、サーモスタット、攪拌装置、還流冷却器及び水分離器を備えた反応容器に、トリメチロールプロパン１０９部、１，６−ヘキサンジオール１４１部、ヘキサヒドロ無水フタル酸１２６部及びアジピン酸１２０部を仕込み、１６０℃〜２３０℃の間を３時間かけて昇温させた後、２３０℃で４時間縮合反応させた。生成した縮合水は水分離器により留去した。次いで、得られた縮合反応生成物にカルボキシル基を付加するために、さらに、無水トリメリット酸３８．３部を加え、１７０℃で３０分間反応させた後、２−エチル−１−ヘキサノール（２０℃において１００ｇの水に溶解する質量：０．１ｇ）で希釈し、固形分濃度７０％のポリエステル樹脂溶液（ＰＥ１）を得た。得られたポリエステル樹脂は酸価が４６ｍｇＫＯＨ／ｇ、水酸基価が１５０ｍｇＫＯＨ／ｇ、数平均分子量が１,４００であった。
【０１４９】
製造例１４
希釈溶剤の２−エチル−１−ヘキサノールをエチレングリコールモノｎ−ブチルエーテル（２０℃において１００ｇの水に溶解する質量：無限）に変更する以外は、製造例１３と同様にして、ポリエステル樹脂（ＰＥ２）を得た。
【０１５０】
光輝性顔料濃厚液の製造例
製造例１５
攪拌混合容器内において、アルミニウム顔料ペースト「ＧＸ−１８０Ａ」（旭化成メタルズ社製、金属含有量７４％）１９部、２−エチル−１−ヘキサノール３５部、リン酸基含有樹脂溶液（注２）８部及び２−（ジメチルアミノ）エタノール０．２部を均一に混合して、光輝性顔料濃厚液（Ｐ１）を得た。
（注２）リン酸基含有樹脂溶液：温度計、サーモスタット、撹拌器、還流冷却器及び滴下装置を備えた反応容器にメトキシプロパノール２７．５部、イソブタノール２７．５部の混合溶剤を入れ、１１０℃に加熱し、スチレン２５部、ｎ−ブチルメタクリレート２７．５部、「イソステアリルアクリレート」（商品名、大阪有機化学工業社製、分岐高級アルキルアクリレート）２０部、４−ヒドロキシブチルアクリレート７．５部、リン酸基含有重合性モノマー（注３）１５部、２−メタクリロイルオキシエチルアシッドホスフェート１２．５部、イソブタノール１０部、ｔ−ブチルパーオキシオクタノエート４部からなる混合物１２１．５部を４時間かけて上記混合溶剤に加え、さらにｔ−ブチルパーオキシオクタノエート０．５部とイソプロパノール２０部からなる混合物を１時間滴下した。その後、１時間攪拌熟成して固形分濃度５０％のリン酸基含有樹脂溶液を得た。本樹脂のリン酸基による酸価は８３ｍｇＫＯＨ／ｇ、水酸基価は２９ｍｇＫＯＨ／ｇ、重量平均分子量は１０，０００であった。
（注３）リン酸基含有重合性モノマー：温度計、サーモスタット、撹拌器、還流冷却器及び滴下装置を備えた反応容器にモノブチルリン酸５７．５部、イソブタノール４１部を入れ、９０℃に昇温後、グリシジルメタクリレート４２．５部を２時間かけて滴下した後、さらに１時間攪拌熟成した。その後、イソプロパノ−ル５９部を加えて、固形分濃度５０％のリン酸基含有重合性モノマー溶液を得た。得られたモノマーのリン酸基による酸価は２８５ｍｇＫＯＨ／ｇであった。
【０１５１】
製造例１６
２−エチル−１−ヘキサノール３５部を、エチレングリコールモノｎ−ブチルエーテル３５部に変更する以外は、製造例３６と同様にして、光輝性顔料濃厚液（Ｐ２）を得た。
【０１５２】
水性第２着色塗料（Ｙ）の製造
製造例１７
製造例１２で得たアクリル樹脂エマルション（ＡＣ）１００部、製造例１３で得たポリエステル樹脂溶液（ＰＥ１）５７部、製造例１５で得た光輝性顔料濃厚液（Ｐ１）６２部及び「サイメル３２５」（商品名、日本サイテックインダストリーズ社製、メラミン樹脂、固形分８０％）３７.５部を均一に混合し、更に、「プライマルＡＳＥ−６０」（商品名、ロームアンドハース社製、ポリアクリル酸系増粘剤）、２−（ジメチルアミノ）エタノール及び脱イオン水を加えてｐＨ８．０、塗料固形分２５％、２０℃におけるフォードカップＮｏ．４による粘度４０秒の水性第２着色塗料（Ｙ−１）を得た。
【０１５３】
製造例１８
製造例１２で得たアクリル樹脂エマルション（ＡＣ）１００部、製造例１４で得たポリエステル樹脂溶液（ＰＥ２）５７部、製造例１６で得た光輝性顔料濃厚液（Ｐ２）６２部及び「サイメル３２５」（日本サイテックインダストリーズ社製、商品名、メラミン樹脂、固形分８０％）３７.５部を均一に混合し、更に、「プライマルＡＳＥ−６０」（ロームアンドハース社製、商品名、ポリアクリル酸系増粘剤）、２−（ジメチルアミノ）エタノール及び脱イオン水を加えてｐＨ８．０、塗料固形分２５％、２０℃におけるフォードカップＮｏ．４による粘度４０秒の水性第２着色塗料（Ｙ−２）を得た。
【０１５４】
塗膜形成方法
前記実施例１〜１４及び比較例１〜３で得た塗料組成物（Ｘ−１）〜（Ｘ−１７）、及び上記製造例１７及び１８で得た水性第２着色塗料（Ｙ−１）及び（Ｙ−２）を用い、以下のようにしてそれぞれ試験塗板を作製し、評価試験を行なった。
【０１５５】
（試験用被塗物の作製）
リン酸亜鉛化成処理を施した冷延鋼板に、「エレクロンＧＴ−１０」（商品名、関西ペイント社製、カチオン電着塗料）を硬化膜厚２０μｍとなるように電着塗装し、１７０℃で３０分間加熱して硬化させて試験用被塗物とした。
【０１５６】
実施例１５
上記試験用被塗物、前述した塗着塗膜のゲル分率測定用のポリプロピレン板及び固形分含有率測定用のアルミホイル上に、それぞれ、実施例１で得た塗料組成物（Ｘ−１）を、回転霧化型の静電塗装機を用いて、硬化膜厚が３０μｍとなるように静電塗装し、第１着色塗膜を形成した。５分間放置後、８０℃で１０分間プレヒートを行なった後、第１着色塗膜のゲル分率及び固形分含有率を測定した。測定結果を表３に示す。
次いで、第１着色塗膜上に製造例１７で得た水性第２着色塗料（Ｙ−１）を、回転霧化型の静電塗装機を用いて、硬化膜厚が１５μｍとなるように静電塗装し、３分間放置後、８０℃で３分間プレヒートを行なった。
次いで、該第２着色塗膜上に、「マジクロンＫＩＮＯ−１２１０」（商品名、関西ペイント社製、アクリル樹脂系溶剤型上塗りクリヤー塗料、以下「クリヤー塗料（Ｚ−１）」ということがある）を硬化膜厚が４０μｍとなるように静電塗装し、７分間放置した後、１４０℃で３０分間加熱して、上記第１着色塗膜、第２着色塗膜及びクリヤー塗膜を同時に硬化させ、試験塗板を作製した。
【０１５７】
実施例１６〜２９、比較例４〜６
実施例１５において、実施例１で得た塗料組成物（Ｘ−１）を表３に示す塗料組成物（Ｘ−２）〜（Ｘ−１７）のいずれかに変更し、製造例１７で得た水性第２着色塗料（Ｙ−１）を表３に示す水性第２着色塗料（Ｙ−１）又は製造例１８で得た水性第２着色塗料（Ｙ−２）に変更する以外は、実施例１５と同様にして試験塗板を作製した。
【０１５８】
評価試験
上記実施例１５〜２９及び比較例４〜６で得られた各試験板について、下記の試験方法により評価を行なった。評価結果を表３に示す。
（試験方法）
平滑性：Ｗａｖｅ  Ｓｃａｎ（商品名、ＢＹＫ  Ｇａｒｄｎｅｒ社製）によって測定されるＬｏｎｇ  Ｗａｖｅ（ＬＷ）値を用いて評価した。Ｌｏｎｇ  Ｗａｖｅ（ＬＷ）値は、１．２〜１２ｍｍ程度の波長の表面粗度の振幅の指標であり、測定値が小さいほど塗面の平滑性が高いことを示す。
【０１５９】
鮮映性：上記Ｗａｖｅ  Ｓｃａｎによって測定されるＳｈｏｒｔ  Ｗａｖｅ（ＳＷ）値を用いて評価した。Ｓｈｏｒｔ  Ｗａｖｅ（ＳＷ）値は、０．３〜１．２ｍｍ程度の波長の表面粗度の振幅の指標であり、測定値が小さいほど塗面の鮮映性が高いことを示す。
【０１６０】
耐チッピング性：スガ試験機社製の飛石試験機ＪＡ−４００型（チッピング試験装置）の試片保持台に試験板を設置し、−２０℃において、３０ｃｍの距離から０．３９２ＭＰａ（４ｋｇｆ／ｃｍ２）の圧縮空気により、粒度７号の花崗岩砕石５０ｇを試験板に４５度の角度で衝突させた。その後、得られた試験板を水洗して、乾燥し、塗面に布粘着テープ（ニチバン社製）を貼着して、それを剥離した後、塗膜のキズの発生程度等を目視で観察し、下記基準により評価した。
◎：キズの大きさが極めて小さく、電着面や素地の鋼板が露出していない
○：キズの大きさが小さく、電着面や素地の鋼板が露出していない
△：キズの大きさは小さいが、電着面や素地の鋼板が露出している
×：キズの大きさはかなり大きく、素地の鋼板も大きく露出している。
【０１６１】
【表４】
2010150459.tif 000005